(57)【要約】      （修正有）【課題】食品容器において、酸素バリヤー性を向上させて食品保存性を確保出来るとともに、耐熱性及び高透明性を確保する。【解決手段】Ａ−ＰＥＴ層／機能性樹脂層／シーラント層からなる多層シートを加熱して一軸一次延伸後一次延伸多層積層シート７を一次熱固定する一次延伸熱固定工程と、該一次延伸熱固定工程で作製された一次延伸多層積層シート７を熱成形機の金型１３．１４で加熱成形し成形による二次延伸後同じ金型内で二次熱固定する二次延伸熱固定工程とを経て製造する。【選択図】図２
2011093102.tif 000002
【特許請求の範囲】
【請求項１】
Ａ−ＰＥＴ層／機能性樹脂層／シーラント層からなる多層シートを加熱して一軸一次延伸後一次熱固定する一次延伸熱固定工程と、該一次延伸熱固定工程で作製された一次延伸多層シートを熱成形機の金型で加熱成形し成形による二次延伸後同じ金型内で二次熱固定する二次延伸熱固定工程とを経て製造されることを特徴とする多層容器。
【請求項２】
前記機能性樹脂層が、酸素バリヤー樹脂層としてのＥＶＯＨ樹脂層、ＰＶＤＣ樹脂層、ＰＡＮ樹脂層及びＭＸＤ６−ＮＹ樹脂層、落下耐性樹脂層としてのＮＹ樹脂層の１又は２以上の樹脂層からなることを特徴とする請求項１記載の多層容器。
【請求項３】
前記一次延伸熱固定工程において、ロールによる延伸装置を用い多層シートを、延伸温度９０〜１２０℃でＭＤ（縦方向）に２〜４倍に一軸一次延伸した後、延伸温度より５〜２０℃高い温度で一次熱固定することを特徴とする請求項１又は２記載の多層容器。
【請求項４】
前記一次延伸熱固定工程において作製された一次延伸多層シートのＡ−ＰＥＴ層の下記の式で示される結晶化度が、２０％以上であることを特徴とする請求項１、２又は３記載の多層容器。
【数１】
2011093102.tif 000011
【請求項５】
前記二次延伸熱固定工程において、多層シートを８０〜１３０℃で加熱成形して二次延伸し、同じ金型内で２０〜２００℃の二次熱固定することを特徴とする請求項１、２、３又は４記載の多層容器。
【請求項６】
前記二次延伸熱固定工程を経て製造された容器のＡ−ＰＥＴ層の下記の式で示される結晶度が２５％以上であることを特徴とする請求項１、２、３、４又は５記載の多層容器。
【数１】
2011093102.tif 000012
【発明の詳細な説明】
【技術分野】
【０００１】
本発明は、コンビニエンスストア等において食品を収納して販売するための食品容器に関し、更に詳しくは、冷蔵流通温度からレトルト殺菌温度の１２５℃にも耐えられる耐熱性や、落下耐性、食品の保存性等の機能性に優れた多層容器に関するものである。
【背景技術】
【０００２】
コンビニエンスストア、デパート、スーパー等の食品売場においては、トレー、カップ、丼容器等の食品容器に、御飯、惣菜、麺類、サラダ、ハム等の食肉加工品等の食品が詰められて売られている。このような食品容器は、食品を収納する容器本体と、容器本体を密封する蓋体とで構成されており、一般に、容器本体は、ポリプロピレン、発砲ポリプロピレン、フィラー入りポリプロピレン、ポリエチレン、発砲ポリエチレン、発砲ポリスチレン、耐熱発砲ポリスチレン、Ａ−ＰＥＴ（Ａｍｏｒｐｈｏｕｓ  ＰＥＴ）等のシートを真空、圧空、真空・圧空成形機で熱成形して製造されている。また、蓋体は、Ａ−ＰＥＴ、二軸延伸ポリスチレン（ＯＰＳ）、ポリプロピレン（ＰＰ）等のシートで形成されている（特許文献１参照）。
【０００３】
また近年、一軸延伸されたＰＥＴ（ポリエチレンテレフタレート）フィルムが高透明で耐熱性があることからＩＴ関連のタッチパネルや液晶表示素子として用いられてきている（特許文献２、３、４参照）。
【０００４】
ところで、食品によっては購入した食品を容器に収納したまま電子レンジで温めることが日常的に行なわれているが、食品を容器ごと電子レンジで温めると１００℃内外まで温度が上昇し１００℃内外までの耐熱性が要求される。また、レトルト食品の場合は殺菌温度の１２５℃までの耐熱性が要求される。
【０００５】
さらに、食品容器においては、中身食品が一目でクリアに認識でき、商品性を向上させるために、高透明性が要求されている。
【０００６】
しかしながら、上述した従来使用されている各種シートにおいては、耐熱性、高透明性の２つを同時に満足するものが存在しなかった。すなわち、これら各種シートの内、高透明性を有するものとしては、Ａ−ＰＥＴシートとＯＰＳ（二軸延伸ポリスチレン）シートとがあるが、これらのシートは、７０℃くらいで軟化し、高耐熱性を有するものではなかった。また、ＰＰシートは、高耐熱性を有するが、透明性が劣るものであった。
【０００７】
なお、タッチパネル等に用いられる一軸延伸されたＰＥＴフィルムは、高透明性かつ耐熱性であるが、特許文献２にも記載されているように、ＴＤ（横）一軸延伸後２２０℃で熱固定されており、加熱しても伸びがなく熱成形機で成形することは不可能である。
【０００８】
そこで、本出願人は、高耐熱性と高透明性を有する食品容器として、Ａ−ＰＥＴシートを加熱して一次延伸後一次熱固定する一次延伸熱固定工程と、該一次延伸熱固定工程で作製された一次延伸Ａ−ＰＥＴシートを熱成形機の金型で過熱成形し成形による二次延伸後同じ金型内で二次固定する二次延伸熱固定工程とを経て製造される耐熱透明容器を提案した（特許文献５参照）。
【先行技術文献】
【特許文献】
【０００９】
【特許文献１】特開２００５−３２９９７２号公報
【特許文献２】特開２０００−８２３３５号公報
【特許文献３】特開２０００−８２３３６号公報
【特許文献４】特開平５−１６５０３５号公報
【特許文献５】特開２００７−３３１８３１号公報
【発明の概要】
【発明が解決しようとする課題】
【００１０】
ところで、コンビニエンスストアやスーパーの食品売り場では賞味期限が２日以内の日配食品、賞味期限が比較的長い冷蔵食品、長期の賞味期限があるレトルト食品等が販売されており、食品容器にもこれらの賞味期限に対応する食品保存性が求められている。
【００１１】
しかしながら、上述した特許文献５で提案されている耐熱透明容器は、高耐熱性と高透明性を有する極めて好ましいものであったが、食品の保存性に関しては十分ではないものであった。また、落下耐性に関しても改善が求められていた。
【００１２】
本発明は、以上の問題点に鑑みてなされたもので、高耐熱性と高透明性を有するとともに、食品の保存性も良好で、また落下耐性も向上させることができる多層容器を提供することを目的とする。
【課題を解決するための手段】
【００１３】
本発明者らは、上述した課題を解決すべく鋭意検討し、Ａ−ＰＥＴ層に酸素ガスバリヤー性や落下耐性を有する機能性樹脂層及びシーラント層を積層した多層シートを、一次延伸熱固定工程と二次延伸熱固定工程とを経て製造することにより、高耐熱性と高透明性を有するとともに、食品保存性、落下耐性を有することができることを見出し、本発明を完成するに至った。
【００１４】
請求項１に係る多層容器は、Ａ−ＰＥＴ層／機能性樹脂層／シーラント層からなる多層シートを加熱して一軸一次延伸後一次熱固定する一次延伸熱固定工程と、該一次延伸熱固定工程で作製された一次延伸多層シートを熱成形機の金型で加熱成形し成形による二次延伸後同じ金型内で二次熱固定する二次延伸熱固定工程とを経て製造されることを特徴として構成されている。
【００１５】
請求項２に係る多層容器は、請求項１記載の多層容器において、機能性樹脂層が、酸素バリヤー樹脂層としてのＥＶＯＨ樹脂層、ＰＶＤＣ樹脂層、ＰＡＮ樹脂層及びＭＸＤ６−ＮＹ樹脂層、落下耐性樹脂層としてのＮＹ樹脂層の１又は２以上の樹脂層からなることを特徴として構成されている。
【００１６】
請求項３に係る多層容器は、請求項１又は２記載の多層容器において、一次延伸熱固定工程において、ロールによる延伸装置を用い多層シートを、延伸温度９０〜１２０℃でＭＤ（縦方向）に２〜４倍に一軸一次延伸した後、延伸温度より５〜２０℃高い温度で一次熱固定することを特徴として構成されている。
【００１７】
請求項４に係る多層容器は、請求項１、２又は３記載の多層容器において、一次延伸熱固定工程において作製された一次延伸多層シートのＡ−ＰＥＴ層の下記の式で示される結晶化度が、２０％以上であることを特徴として構成されている。
【００１８】
【数１】
2011093102.tif 000003
【００１９】
請求項５に係る多層容器は、請求項１、２、３又は４記載の多層容器において、二次延伸熱固定工程において、多層シートを８０〜１３０℃で加熱成形して二次延伸し、同じ金型内で２０〜２００℃の二次熱固定することを特徴として構成されている。
【００２０】
請求項６に係る多層容器は、請求項１、２、３、４又は５記載の多層容器において、二次延伸熱固定工程を経て製造された容器のＡ−ＰＥＴ層の下記の式で示される結晶度が２５％以上であることを特徴として構成されている。
【００２１】
【数１】
2011093102.tif 000004
【発明の効果】
【００２２】
請求項１に係る多層容器においては、一次延伸熱固定工程において、Ａ−ＰＥＴシートの結晶化度を熱成形出来る範囲内で大きくし、さらに二次延伸熱固定工程において、一軸延伸多層積層シートを容器の形状に成形すると同時に、延伸Ａ−ＰＥＴシートの結晶化度をさらに大きくして耐熱性を向上させ、その結果、１２５℃以上の温度にも耐え得るものである。また、機能性樹脂層が積層されているので、機能性樹脂層として、酸素バリヤー性の樹脂層や落下耐性の樹脂層を用いることにより、酸素バリヤー性、落下耐性等を確保することができる。
【００２３】
すなわち、本発明の多層容器は、食品保存性を有するとともに、冷蔵〜レトルト食品までの幅広い温度帯に適用力を持った食品容器であり、Ａ−ＰＥＴの持つ優れた透明性と光沢を維持しながら延伸によって結晶化度を上げて剛性と耐熱性を付与し、さらに二次熱固定する成形金型の温度と時間によって結晶化度を上げ耐熱性を自由にコントロールすることが出来る。
【００２４】
請求項２に係る多層容器においては、前記機能性樹脂層が、酸素バリヤー樹脂層としてのＥＶＯＨ樹脂層、ＰＶＤＣ樹脂層、ＰＡＮ樹脂層及びＭＸＤ６−ＮＹ樹脂層、落下耐性樹脂層としてのＮＹ樹脂層の１又は２以上の樹脂層からなるので、極めて高い酸素バリヤー性及び落下耐性を単独又は両者を兼ね備えることができる。
【００２５】
請求項３に係る多層容器においては、Ａ−ＰＥＴシートを延伸温度９０〜１２０℃でＭＤ方向に２〜４倍一軸一次延伸した後、延伸温度より５〜２０℃高い温度で一次熱固定することにより延伸Ａ−ＰＥＴシートを形成しているので、透明性を維持しつつ、結晶化度を２０％以上３０％未満にコントロールできる。また、ロールによる簡単な設備で安く製造することが出来る。
【００２６】
請求項４に係る多層容器においては、一次延伸多層シートの延伸Ａ−ＰＥＴシートの下記の式で示される結晶化度を２０％以上とすることにより、熱成形出来る結晶化度であり、次の二次延伸熱固定工程で高耐熱性が得られる結晶化度３０％以上にすることが出来る。
【００２７】
【数１】
2011093102.tif 000005
請求項５に係る多層容器においては、一軸延伸多層積層シートを８０〜１３０℃で加熱成形して二次延伸し、同じ金型内で２０〜２００℃の二次熱固定することにより、透明性を維持しつつ、配向による結晶化と熱固定による結晶化とによって、Ａ−ＰＥＴ層の結晶化度を２５％以上とすることが出来る。
【００２８】
請求項６に係る多層容器においては、二次延伸熱固定工程を経て製造された容器のＡ−ＰＥＴ層の下記の式で示される結晶化度を２５％以上にすることにより、高透明で１２５℃以上のの高耐熱性を付与することが出来る。
【００２９】
【数１】
2011093102.tif 000006
【図面の簡単な説明】
【００３０】
【図１】本発明による多層容器に用いる一次延伸多層シートの製造装置の概略図
【図２】本発明による多層容器に用いる熱成形装置の概略図
【図３】結晶化温度と半結晶化時間の関係を示す図
【発明を実施するための形態】
【００３１】
本発明の多層容器はＡ−ＰＥＴ層／機能性樹脂層／シーラント層から成る多層シートを加熱して一軸一次延伸後一時熱固定する一次延伸熱固定工程と、該一次延伸熱固定工程で作製された一次延伸多層シートを熱成形機の金型で加熱成形し、成形による二次延伸後同じ金型内で二次熱固定する二次延伸熱固定工程を経て製造されるものである。Ａ−ＰＥＴ層は、主として容器としての形状保持性を担うものであり耐熱性、剛性を付与するものである。
【００３２】
機能性樹脂層は、食品容器として必要な機能を付与するためのもので、具体的には、酸素バリヤー性、落下耐性等の機能を付与する。酸素バリヤー性を付与するためには、ＥＶＯＨ樹脂層、ＰＶＤＣ樹脂層、ＰＡＮ樹脂層、ＭＸＤ６−ＮＹ樹脂層等が好適であり、落下耐性を付与するためには、引き裂きやモミに強いＮＹ樹脂層が好適である。これらの機能性樹脂層は、単層でも多層であっても良く、例えば、落下耐性を付与するＮＹ樹脂層と酸素バリヤー性の樹脂層を積層して用いることも出来る。
【００３３】
シーラント層は、蓋材等をヒートシールして容器を密封する役割を担う。また容器の最内層として用いるので食品安全保存性の高いＰＰ、ＰＥ、ＬＬＤＰＥ樹脂が用いられる。容器がレトルト食品に用いられる場合にはＰＰ樹脂を、冷蔵〜ボイル食品に用いられる場合にはＰＥ、ＬＬＤＰＥ樹脂が用いられる。
【００３４】
Ａ−ＰＥＴ層／機能性樹脂層／シーラント層から成る多層シートは、夫々のシート又はフィルムをドライラミネートによってＡ−ＰＥＴ層／接着剤／機能性樹脂層／接着剤／シーラント層のように積層しても良く、また共押出しインフレーション法や共押出しＴダイ法によって、Ａ−ＰＥＴ層／接着樹脂／機能性樹脂層／接着樹脂／シーラント層のように積層しても良い。接着樹脂は接着しようとする両方の層に接着する必要があり、無水マレイン酸をグラフト重合したＰＰ樹脂やＰＥ樹脂、ＥＭＡ（エチレンーアクリル酸メチルコポリマー）、ＥＶＡ等の接着樹脂から食品容器の用途に合わせて適宜選ぶことが出来る。
【００３５】
このようにして積層された多層シートは一次延伸熱固定工程により一軸一次延伸後一次熱固定される。一次延伸の延伸温度は９０〜１２０℃が好ましく、９５〜１１０℃がより好ましい。延伸温度が９０℃未満であると、多層シートが延伸される際に張力が掛かりすぎて延伸ムラを起こして、一次延伸多層シートの偏肉が起こり易くなり、また、１２０℃を超えると、シートが白濁気味となり表面肌あれも発生し、透明で良好な一次延伸多層シートが得られない。
延伸倍率は、２〜４倍が好ましい。延伸倍率が２倍未満であると、Ａ−ＰＥＴ層の示差走査熱量計（ＤＳＣ）測定から冷結晶化点が観測され、結晶化度が２０％未満となってしまう。延伸倍率と結晶化度との関係は、おおよそ表１のような関係になる。
【００３６】
【表１】
2011093102.tif 000007
【００３７】
延伸装置としては、例えば、加熱ロールを用いた延伸装置を用いることが出来るが、この加熱ロールの短区間の１段延伸でも、２段延伸以上の多段延伸であっても良い。
【００３８】
一次熱固定の温度は、特に限定されないが、アニールによる配向緩和をさせる観点から延伸温度より５〜２０℃高い温度が好ましく、熱固定温度が、延伸温度より５℃高くないと、シートの熱収縮率が大きくなる。また、延伸温度より２０℃より高いと、Ａ−ＰＥＴ層の表面に肌荒れが起こり白化気味となる。なお、上記熱固定温度の範囲において、一次延伸多層シートの加熱収縮率が小さくなり、熱形成体を製造する際に変形を少なくできるので、高めの熱固定温度とすることがより好ましい。また、熱固定ロールの速度はシートの配向緩和に合わせるため延伸ロール速度より０．５〜１０％程度遅めにする。
【００３９】
以上のような一次延伸熱固定工程において作製された一次延伸多層シートのＡ−ＰＥＴ層は下記の式で示される結晶化度が２０％以上であることが好ましい。結晶化度が２０％未満であれば二次延伸工程を経ても、結晶化度を２５％以上にすることが難しくなる。
【００４０】
【数１】
2011093102.tif 000008
次いで、以上のような一次延伸熱固定工程を経て作製された一次延伸多層シートを、二次延伸熱固定工程において８０〜１３０℃に加熱して成形機の金型で成形して二次延伸し、同じ金型内で二次熱固定する。二次熱固定する温度は、耐熱性を必要としない容器の場合は、容器の結晶化度を上げなくても良い２０〜７０℃で、耐熱性を必要とする容器の場合は、結晶化度を上げる１３０〜２００℃で行なう。
【００４１】
図３は、ＰＥＴの結晶化速度（不溶性触媒）を表したもので、横軸に結晶化温度、縦軸に半結晶化時間を採ったものである。この図より、１３０〜２００℃が最適な結晶化温度であることが判る。すなわち、１３０℃未満では分子の自由度が小さくなり、また２００℃以上では結晶化のドライビングフォースが小さくなるので、結晶化速度が遅くなるものである。
【００４２】
成形方法は特に限定されず、真空成形、圧空成形、真空圧空成形のいずれであってもよい。
【００４３】
以上のようにして作られた多層容器のＡ−ＰＥＴ層の下記の式で示される結晶化度は２５％以上であることが好ましい。
【００４４】
【数１】
2011093102.tif 000009
【００４５】
本発明による多層容器を製造する工程について図面を参照して説明する。
図１は一次延伸多層シートの製造装置の概略図、図２は熱成形機の概略図である。
【００４６】
図１において、１は多層シート、２は予熱ロール、３はニップロール、４は加熱ロール、５は延伸ロール、６は熱固定ロール、７は一次延伸多層シートであり、多層シート１を、まず予熱ロール２で７０〜９０℃に予熱した後、加熱ロール４で９０〜１２０℃に加熱する。そして、この加熱された多層シート１を延伸ロール５により、縦方向に２〜４倍延伸する。さらに、この一軸延伸された多層シート１は熱固定ロール６で、加熱ロール４で加熱した温度より５〜２０℃高い温度で加熱されて熱固定され、一次延伸多層シート７が完成する。
【００４７】
図２において、１１は熱成形上部加熱ヒータ板、１２は熱成形下部加熱ヒータ板であり、熱成形する前に一軸延伸積層シートを加熱するためのものである。また、１３は熱成形上金型、１４は熱成形下金型、１５は熱成形下金型埋め込みヒータ、１６は熱成形体であり、まず、熱成形上部加熱ヒータ１１と熱成形下部加熱ヒータ１２との間に一次延伸多層シート７を設置し、一次延伸多層シート７の表面温度が８０〜１３０℃となるように加熱する。次に、この加熱した一次延伸多層シート７を熱成形上金型１３と熱成形下金型１４とで熱成形し、取り出される。
【実施例１】
【００４８】
モダンマシナリー（株）製４種５層の共押出し機（主押出し機９０μｍΦ、副押出し機５０μｍΦ、３基）を用い、主押出し機に東洋紡績（株）製ＰＥＴ樹脂、副押出し機の３基に、クラレ（株）製ＥＶＯＨ樹脂「Ｈ１０１」、日本ポリエチレン（株）製ＬＬＤＰＥ樹脂「ＵＦ９４５」、日本ポリエチレン（株）製接着樹脂「ＡＤＴＥＸ  ＤＵ８５００」を夫々投入し、主押出し機２７０℃、副押出し機夫々２６０℃で押出し、ＰＥＴ（２５０μｍ）／接着樹脂（１０μｍ）／ＥＶＯＨ（１５μｍ）／接着樹脂（１０μｍ）／ＬＬＤＰＥ（７５μｍ）から成る多層シートを作製した。
【００４９】
次に、この多層シートを日本製鋼所（株）製Ｔ−１７型ロール延伸装置で延伸して、一次延伸熱固定して一次延伸多層シートを作製した。すなわち、予熱ロール温度８０℃、加熱ロール温度（延伸温度）９５℃、延伸ロール温度８０℃、熱固定ロール温度１００℃に設定し、多層シートを１０ｍ／分で繰り出して、加熱ロールと延伸ロールとの間で２．５倍に１段で延伸し、総厚み１４４μｍの一次延伸多層シートを得た。この一次延伸多層シートはシワもなく透明で、Ａ−ＰＥＴ層を剥離してＤＳＣ測定で求めた結晶化度は、２６．０％で冷結晶化ピークは消えており高結晶化されていた。
【００５０】
＜結晶化度＞
セイコー電子ＤＳＣ２２０示差走査熱量計で一次延伸Ａ−ＰＥＴシートの融解挙動を測定し、下記式に基づいて得た。なお測定サンプルは１０ｍｇ、窒素５０ｍｌ／ｍｉｎを流しながら昇温速度１０℃／ｍｉｎで２０〜３００℃まで昇温して測定した。
【００５１】
【数１】
2011093102.tif 000010
【００５２】
次いでこの一次延伸多層シートをドイツ製、日本食品機械（株）販売ムルチパック「成形充填機Ｒ５３５」で熱板加熱１００℃、金型温度室温で容器（長径１５ｃｍ×短径１１ｃｍ×深さ３ｃｍ）を成形しながらスライスハムを充填した。蓋材はＯ−ＮＹ（１５μｍ）／ＬＬＤＰＥ（４０μｍ）のフィルムを用いてヒートシールしながら行なった。成形は型通り再現されており、成形スピードも１０ショット／分で充分満足するものであった。
【００５３】
＜酸素バリヤー性の評価＞
容器をＭＯＣＯＮ（登録商標）社製、酸素透過度測定器「ＯＸ−ＴＲＡＮ（登録商標）、ＭＯＤＥＬ２／２１」を用い、温度３０℃、湿度８０％ＲＨ下で酸素バリヤー性を測定した。測定結果は、１．３ｍｌ／ｍ2．Ｄ．ａｔｍであり冷蔵、常温における食品保存性は充分であった。
【００５４】
＜耐熱性の評価＞
容器を温水の中に浸し、その変形の有無を観察した。結果８５℃まで変形はなく８５℃までの耐熱性が確認された。未延伸のＡ−ＰＥＴは７０℃までしか耐熱性がないが、簡易ボイル殺菌までは耐えられるものであった。また、通常の同じ厚みの未延伸層を含む容器の剛性により硬く剛性があり、ＰＥＴ層の薄肉化も可能である。
【００５５】
＜結晶化度の測定＞
容器のＡ−ＰＥＴ層を剥離しＤＳＣで結晶化度を測定したところ、２６．８％であった。成形金型温度は室温で行ったので、図３で示すＰＥＴの最適結晶化温度１３０〜２００℃より低い温度であり、熱による結晶化は殆ど進まず、成形による二次延伸の融向結晶化でわずかに上昇するのみであった。
【実施例２】
【００５６】
実施例１と同じ４種５層の共押出し機を用い、主押出し機に実施例１と同じＰＥＴ樹脂、副押出し機３基に夫々、旭化成（株）製ＰＶＤＣ樹脂、サンアロマー（株）製ＰＰ樹脂「ＰＭ７３１Ｍ」、三菱化学（株）製接着樹脂「モデイックＡＰ、Ｐ５６５」を投入し、主押出し機２７０℃、副押出し機夫々２６０℃で押出し、ＰＥＴ（５００μｍ）／接着樹脂（１０μｍ）／ＰＶＤＣ（２５μｍ）／接着樹脂（１０μｍ）／ＰＰ（１００μｍ）から成る多層シートを作製した。
【００５７】
この作製した多層シートを実施例と全く同一に２．５倍延伸し、総厚み２５８μｍの一次延伸多層シートを得た。この一次延伸多層シートはシワもなく、透明でＡ−ＰＥＴ層を剥離してＤＳＣで求めた結晶化度は２５％で冷結晶ピークは消えており高結晶化されていた。
【００５８】
次いでこの一次延伸多層シートを、加熱ヒーターで表面温度９０℃になるように加熱して軟化させた後、（株）浅野研究所製「ＦＫＣ型」真空・圧空成形機で上部径１００ｍｍΦ、底部径８０ｍｍΦ、深さ３５ｍｍΦの雌型アルミ金型を用い、アルミ金型の温度をＰＥＴの最適結晶化温度の範囲である１４０℃に設定し、０．５ＭＰａの圧空をかけながら真空・圧空成形した。金型を閉じている二次熱固定時間は５秒とした。得られた容器は透明であり、金型通りの成形体であった。
【００５９】
＜結晶化度の測定＞
容器のＡ−ＰＥＴ層を剥離し、ＤＳＣ測定を行なって結晶化度を測定したところ、３６．５％であり高結晶化されていた。
【００６０】
＜耐熱性の評価＞
容器に水を満注充填した後、ＰＥＴ（１２μｍ）／Ｏ−ＮＹ（１５μｍ）／イージーピール（３５μｍ）からなる蓋材をヒートシールを行なって密封した。そして、熱水・静置方式のレトルト釜で昇温１０分―１２５℃３０分―冷却１５分のレトルト殺菌を行った。容器は変形もなく白濁もなく１２５℃の耐熱性があると言える。
【００６１】
＜酸素バリヤー性の評価＞
レトルト殺菌を行なった容器を開封し、水を抜いて乾燥後、実施例１と同様に酸素バリヤー性を評価した。結果は１．６ｍｌ／ｍ2．Ｄ．ａｔｍであり、充分食品の長期保存性があった。
【符号の説明】
【００６２】
１    多層シート
２    予熱ロール
４    加熱ロール
５    延伸ロール
６    熱固定ロール
７    一時延伸多層積層シート
１１  熱成形上部加熱ヒータ板
１２  熱成形下部加熱ヒータ板
１３  熱成形上金型
１４  熱成形下金型
１５  熱成形下金型埋め込みヒータ
１６  多層容器
【図１】
2011093102.tif 000013
【図２】
2011093102.tif 000014
【図３】
2011093102.tif 000015